(57)【要約】  本発明は、少なくとも１種のプラスチックＫ及びホウリン酸塩、ホウ酸塩−リン酸塩、金属ホウリン酸塩及びこれらの混合物から成る群から選択された少なくとも１種の化合物Ａ０．１〜５０質量％（全混合物に対して）を含有している混合物、この混合物の製造法及び難燃剤としてのこの混合物の使用に関する。【特許請求の範囲】
【請求項１】
少なくとも１種のプラスチックＫ及び全混合物に対して０．１〜５０質量％の、ホウリン酸塩、ホウ酸塩−リン酸塩、金属ホウリン酸塩及びこれらの混合物から成る群から選択された少なくとも１種の化合物Ａを含有している、混合物。
【請求項２】
少なくとも１種の化合物Ａは、
2012531514.tif 000050
2012531514.tif 000051
2012531514.tif 000052
から成る群から選択されたホウリン酸塩であることを特徴とする、請求項１に記載の混合物。
【請求項３】
少なくとも１種の化合物Ａは、
2012531514.tif 000053
から成る群から選択されたホウ酸塩−リン酸塩であることを特徴とする、請求項１に記載の混合物。
【請求項４】
金属ホウリン酸塩は、アニオン部中に群Ｂｅ、Ｚｎ、Ｃｏ及びこれらの混合物から選択された金属を含有していることを特徴とする、請求項１に記載の混合物。
【請求項５】
少なくとも１種の化合物Ａは、
2012531514.tif 000054
から成る群から選択された金属ホウリン酸塩であることを特徴とする、請求項１に記載の混合物。
【請求項６】
少なくとも１種のプラスチックＫは、ポリオキシメチレン−ホモポリマー又はコポリマー、ポリカーボネート、ポリエステル、ポリオレフィン、ポリ（メタ）アクリレート、ポリアミド、ビニル芳香族ポリマー、ポリアリーレンエーテル、エポキシ樹脂及びこれらの混合物から成る群から選択されていることを特徴とする、請求項１から５までのいずれか１項に記載の混合物。
【請求項７】
付加的に、リン含有化合物、窒素含有化合物、金属水酸化物、金属酸化物、ホウ素含有化合物、珪酸塩、二酸化珪素、硫酸塩、炭酸塩及びこれらの混合物から成る群から選択された少なくとも１種の難燃剤が存在していることを特徴とする、請求項１から６までのいずれか１項に記載の混合物。
【請求項８】
少なくとも１種の付加的な難燃剤は、トリフェニルホスフィンオキシド、トリエチルホスフィン酸アルミニウム、ジエチルホスフィン酸亜鉛、メラミンシアヌレート、メラミンホスフェート、メラミンポリホスフェート、メラミンピロホスフェート、メラミンアンモニウムポリホスフェート、メラミンアンモニウムピロホスフェート、メラミンボレート、トリフェニルホスフェート、レゾルシノール−ビス−（ジフェニルホスフェート）、ビス−フェノール−Ａ−ビス（ジフェニルホスフェート）、レゾルシナール−ビス−（２，６−ジキシリレニルホスフェート）、水酸化アルミニウム、オキシ水酸化アルミニウム、二水酸化マグネシウム、酸化亜鉛、三酸化モリブデン、酸化アンチモン、三水酸化アルミニウム、ホウ酸亜鉛、珪酸カルシウム、珪酸マグネシウム、硫酸カルシウム、炭酸マグネシウム、ジヒドロオキサホスファフェナントレン、ジヒドロオキサホスファフェナントレン−ヒドロキノン、ジフェニルスルホンスルホン酸カリウム、ポリメチルフェニルシロキサン、ブチルペルフルオロスルホン酸カリウム及びこれらの混合物から成る群から選択されていることを特徴とする、請求項７に記載の混合物。
【請求項９】
滴下防止剤を含有していることを特徴とする、請求項１から８までのいずれか１項に記載の混合物。
【請求項１０】
プラスチック中での難燃剤としての、ホウリン酸塩、ホウ酸塩−リン酸塩、金属ホウリン酸塩及びこれらの混合物から成る群から選択された化合物の使用。
【請求項１１】
付加的に、リン含有化合物、窒素含有化合物、金属水酸化物、金属酸化物、ホウ素含有化合物、珪酸塩、二酸化珪素、硫酸塩、炭酸塩及びこれらの混合物から成る群から選択された難燃剤少なくとも１種が存在していることを特徴とする、請求項１０に記載の使用。
【請求項１２】
少なくとも１種の付加的な難燃剤は、トリフェニルホスフィンオキシド、トリエチルホスフィン酸アルミニウム、ジエチルホスフィン酸亜鉛、メラミンシアヌレート、メラミンホスフェート、メラミンポリホスフェート、メラミンピロホスフェート、メラミンアンモニウムポリホスフェート、メラミンアンモニウムピロホスフェート、メラミンボレート、トリフェニルホスフェート、レゾルシノール−ビス−（ジフェニルホスフェート）、ビス−フェノール−Ａ−ビス−（ジフェニルホスフェート）、レゾルシナール−ビス−（２，６−ジキシリレニルホスフェート）、水酸化アルミニウム、オキシ水酸化アルミニウム、二水酸化マグネシウム、酸化亜鉛、三酸化モリブデン、酸化アンチモン、三水酸化アルミニウム、ホウ酸亜鉛、珪酸カルシウム、珪酸マグネシウム、硫酸カルシウム、炭酸マグネシウム、ジヒドロオキサホスファフェナントレン、ジヒドロオキサホスファフェナントレン−ヒドロキノン、ジフェニルスルホンスルホン酸カリウム、ポリメチルフェニルシロキサン、ブチルペルフルオロスルホン酸カリウム及びこれらの混合物から成る群から選択されていることを特徴とする、請求項１１に記載の使用。
【請求項１３】
少なくとも１種のプラスチックＫと少なくとも１種の化合物Ａとを混合することによる、請求項１から９までのいずれか１項に記載の混合物を製造する方法。
【発明の詳細な説明】
【技術分野】
【０００１】
本発明は、少なくとも１種のプラスチックＫ、好ましくは熱可塑性プラスチック又は熱硬化性プラスチック及びホウリン酸塩（Borophosphat）、ホウ酸塩−リン酸塩（Borat-Phosphat）、金属ホウリン酸塩（Metalloborophosphat）及びこれらの混合物から成る群から選択される少なくとも１種の化合物Ａ０．１〜５０質量％（全混合物に対して）を含有している混合物、少なくとも１種のプラスチックＫと少なくとも１種の化合物Ａとの混合によるこの混合物の製造法及びプラスチック中での難燃剤としてのこのような化合物Ａの使用に関する。
【０００２】
以下の概念「ホウリン酸塩」、「ホウ酸塩−リン酸塩」及び「金属ホウリン酸塩」の定義は、文献Structural Chemistry of Borophosphates, and Related Compounds, B.Ewald, Y.-X.Huang und R.Kniep, Z.Anorg.Chem. 2007, 633, 1517-1540に記載されている。
【０００３】
ホウ酸塩−リン酸塩は、単離及び／又は縮合したボレートアニオンを単離及び／又は縮合したホスフェートアニオンと共に含有している。更に、任意の他のアニオン、例えばカーボネート、スルフェート、ハロゲニド、ヒドロキシド、シリケート等が存在することができる。
【０００４】
ホウリン酸塩中では、少なくとも１個のボレート単位及びホスフェート単位が互いに縮合しており、この際、これと並んで他の単離及び／又は縮合したボレートアニオン並びに単離及び／又は縮合したホスフェートアニオンが存在することができる。更に、任意の他のアニオン、例えばカーボネート、スルフェート、ハロゲニド、ヒドロキシド、シリケート等が存在することができる。
【０００５】
構造中に少なくともボレート単位１個当たりホスフェート単位１個及び構造のアニオン部中に配位数４を有する金属錯アニオン１個が存在する場合に、これは、構造単位の縮合度に無関係に、金属ホウリン酸塩である。更に、任意の他のアニオン、例えばカーボネート、スルフェート、ハロゲニド、ヒドロキシド、シリケート等が存在することができる。
【０００６】
加えて、このボレート−、ホスフェート−メタレート−、ボロホスフェート−及び金属ボロホスフェートアニオンのオキソ／ヒドロオキソ配位子（Ｏ、ＯＨ）は、例えばハロゲン（Ｆ、Ｃｌ、Ｂｒ、Ｉ）又は有機基、例えば線状、分枝した又は環状のアルキル基又は芳香族基によって置換されていることができる。更に、任意の他のアニオン、例えばカーボネート、スルフェート、ハロゲニド、ヒドロキシド、シリケート等が存在することができる。
【０００７】
相応するホウ素含有化合物及びプラスチックとホウ素含有化合物を含有している混合物は、技術水準から既に公知である。同様に、相応するリン含有化合物、例えばポリリン酸アンモニウム（Clariant）及びこの混合物も公知である。
【０００８】
ＤＥ１９５２５３４１Ａ１中には、ホウリン酸塩の製造法及び易可燃性の物質、例えば紙、木材、厚紙、繊維製品等の防火塗料又は含浸剤としてのそれらの使用が開示されている。ホウリン酸塩、例えばホウリン酸Ｃａが、防炎のためにプラスチック中に導入されうることも開示されてはいる。この文献中には、プラスチックも、ホウリン酸Ｃａと一緒の他の化合物及びこれらの個々の成分の量も開示されてはいない。
【０００９】
ＷＯ９５／２５０６６は、結晶ホウリン酸塩、その製造及び特にプラスチック中での触媒又は難燃剤としての使用を開示している。化合物として、殊に、ホウリン酸カリウム、ホウリン酸カルシウム、Ｎａ２［Ｂ７Ｐ３Ｏ１９］＊Ｈ２Ｏ、Ｎａ２［Ｂ３．９Ｐ０．１（ＯＨ）３Ｏ５．２］＊３Ｈ２Ｏ、リュネブルグ石［Ｍｇ３Ｂ２（ＯＨ）６（ＰＯ４）２（Ｈ２Ｏ）６］、ホウリン酸ストロンチウム、ホウリン酸ニッケル及びＢａ３［ＢＰ３Ｏ１２］が挙げられている。プラスチック中での使用のための量は記載されていない。
【００１０】
文献Structural Chemistry of Borophosphates, and Related Compounds, B.Ewald, Y.-X.Huang und R.Kniep, Z.Anorg.Chem. 2007, 633, 1517-1540中には、多数のホウリン酸塩、ホウ酸塩−リン酸塩及び金属ホウリン酸塩が開示されている。しかしながら、これら化合物が難燃剤として好適であることは開示されていない。
【００１１】
文献R.Kniep, G.Goezel, B.Eisemann, C.Roehr, M.Asbrand und M.Kizilyalli, Angew.Chem.Int.Ed.Engl. 1994, 33, Nr.7, 749中には、同様に、式ＭII［ＢＰＯ５］（ここで、ＭIIはＣａ又はＳｒである）及びＢａ３［Ｐ３Ｏ１２］の種々のホウリン酸塩が開示されているが、ここには、これら化合物がプラスチック中での難燃剤として好適であることは開示されていない。
【００１２】
技術水準に対する本発明の課題は、公知プラスチックの欠点、例えば劣悪な機械特性値又は少なくとも２種以上の化合物を添加剤として一緒に混合しなければならない必要性を有しない、難燃化されたプラスチック、例えば熱可塑性又は熱硬化性プラスチックを提供することである。本発明のもう一つの課題は、難燃剤として単に少数の添加剤をきるだけ少量で含有し、技術水準から公知であるような複数の添加剤を含有する必要のない、難燃化されたプラスチックを提供することである。更に、本発明による混合物は、その方法で添加物の全含分を減少させるために、さもなければ２種の個々の化合物の添加によって得られるはずの複数の難燃化特性を１化合物中で組み合わせているべきである。こうして、例えば良好な機械特性が得られるべきである。
【００１３】
更に、技術水準のいくつかの難燃剤は、熱可塑性プラスチックの高い加工温度に基づき、その用途が限定されている。即ちこれらは、加工温度の範囲の温度で既に分解する。即ちＰＢＴ及びＰＡの加工の際の温度は、２００℃〜２７０℃又は２５０〜３２０℃までの温度でありうる。公知の難燃化添加剤、例えばＡｌ（ＯＨ）３は、この範囲内で既に著しく分解（水放出）することがありうる。
【００１４】
これらの課題は、少なくとも１種のプラスチックＫ及びホウリン酸塩、ホウ酸塩−リン酸塩、金属ホウリン酸塩及びこれらの混合物から成る群から選択される少なくとも１種の化合物Ａ０．１〜５０質量％（全混合物に対して）を含有している、本発明による混合物によって解決される。
【００１５】
好ましい１実施形では、プラスチックとして少なくとも１種の熱可塑性プラスチック又は熱硬化性プラスチックが使用される。
【００１６】
熱可塑性プラスチック又は熱硬化性プラスチックＫ
原則的に、任意の種類のプラスチック、好ましくは熱可塑性又は熱硬化性プラスチックにおける有利な作用効果が明らかである。好適な熱可塑性プラスチックの列挙が、例えば、Kunststoff-Taschenbuch(Hrsg.Saechtling), Auflage 1989（ここに、関連文献も挙げられている）中に存在する。このような熱可塑性プラスチックの製造法は、当業者にとっては自体公知である。
【００１７】
本発明による混合物の好ましい１実施形で少なくとも１種のプラスチックＫは、ポリオキシメチレンホモポリマー又は−コポリマー、ポリカーボネート、ポリエステル、ポリオレフィン、ポリ（メタ）アクリレート、ポリアミド、ビニル芳香族ポリマー、ポリアリーレンエーテル、エポキシ−樹脂及びこれらの混合物から成る群から選択される。これらの好ましい熱可塑性又は熱硬化性プラスチックを、次に説明する。
【００１８】
ポリオキシメチレンホモポリマー又は−コポリマー
このようなポリマーは、当業者にとっては自体公知であり、文献中に記載されている。
【００１９】
全く一般的にこれらポリマーは、ポリマー主鎖中に、少なくとも５０モル％の繰返し単位−ＣＨ２Ｏ−を有する。ホモポリマーは、一般に、特に好適な触媒の存在下でのホルムアルデヒド又はトリオキサンの重合によって製造される。
【００２０】
この繰返し単位−ＣＨ２Ｏ−と並んで、なお５０モル％までの、有利には０．１〜２０、殊に０．３〜１０モル％、全く特別好ましくは２〜６モル％の繰返し単位：
【化１】
2012531514.tif 000002
［式中、Ｒ１〜Ｒ４は相互に無関係に、水素原子、Ｃ１〜Ｃ４−アルキル基又はＣ−原子数１〜４を有するハロゲン置換されたアルキル基であり、Ｒ５は−ＣＨ２−、−ＣＨ２Ｏ−、Ｃ１〜Ｃ４−アルキル−又はＣ１〜Ｃ４−ハロアルキル置換されたメチレン基又は相応するオキシメチレン基を表し、ｎは０〜３の範囲の値を有する］を有する、ポリオキシメチレンコポリマーが好ましい。有利に、これらの基は環状エーテルの開環によってコポリマー中に導入されうる。好ましい環状エーテルは、式：
【化２】
2012531514.tif 000003
［式中、Ｒ１〜Ｒ５及びｎは前記と同じものを表す］のものである。例えば、エチレンオキシド、１，２−プロピレンオキシド、１，２−ブチレンオキシド、１，３−ブチレンオキシド、１，３−ジオキサン、１，３−ジオキソラン及び１，３−ジオキセパンが環状エーテルとしてあげられ、同様に線状オリゴ−又はポリホルマール、例えばポリジオキソラン又はポリジオキセパンがコモノマーとして挙げられる。
【００２１】
他の好適なプラスチックＫは、例えばトリオキサン、前記の環状エーテル１種と第３のモノマー、特に、式：
【化３】
2012531514.tif 000004
［式中、Ｚは化学結合、−Ｏ−、−ＯＲＯ−（ここで、Ｒ＝Ｃ１〜Ｃ８−アルキレン又はＣ３〜Ｃ８−シクロアルキレン）である］の二官能性化合物１種との反応によって製造されるオキシメチレンターポリマーである。
【００２２】
この種類の好ましいモノマーは、エチレンジグリシド、ジグリシジルエーテル及びモル比２：１のグリシジルとホルムアルデヒド、ジオキサン又はトリオキサンとからのジエーテル並びにグリシジル化合物２モルとＣ−原子数２〜８を有する脂肪族ジオール１モルとからのジエーテル、例えばエチレングリコール、１，４−ブタンジオール、１，３−ブタンジオール、シクロブタン−１，３−ジオール、１，２−プロパンジオール及びシクロヘキサン−１，４−ジオールのジグリシジルエーテルが、いくつかの例として挙げられる。
【００２３】
前記のホモポリマー及びコポリマーの製造法は、当業者にとっては公知であり、文献中に記載されている。
【００２４】
好ましいポリオキシメチレンコポリマーは、低くても１５０℃の融点及び５０００〜２０００００、有利には７０００〜１５００００ｇ／モルの範囲の分子量（重量平均値）Ｍｗを有する。
【００２５】
鎖末端にＣ−Ｃ−結合を有する末端基安定化されたポリオキシメチレンポリマーが特別好ましい。
【００２６】
ポリカーボネート及びポリエステル
好適なポリカーボネートは自体公知である。それらは、例えばＤＥ−Ｂ−１３００２６６の方法に相応して界面重縮合によって、又はＤＥ−Ａ−１４９５７０３の方法により、ビフェニルカーボネートとビスフェノールとの反応によって得られている。好ましいビスフェノールは、２，２−ジ（４−ヒドロキシフェニル）プロパンであり、一般に−以下のように−ビスフェノールＡとも称される。
【００２７】
ビスフェノールＡの代わりに、他の芳香族ジヒドロキシ化合物、殊に２，２’−ジ（４−ヒドロキシフェニル）ペンタン、２，６−ジヒドロキシナフタリン、４，４’−ジヒドロキシジフェニルスルホン、４，４’−ジヒドロキシジフェニルエーテル、４，４’−ジヒドロキシジフェニルスルフィット、４，４’−ジヒドロキシジフェニルメタン、１，１−ジ−（４−ヒドロキシフェニル）エタン又は４，４−ジヒドロキシジフェニル並びに前記ジヒドロキシ化合物の混合物を使用することもできる。特別好ましいポリカーボネートは、ビスフェノールＡ又は前記芳香族ジヒドロキシ化合物３０モル％までと一緒のビスフェノールＡをベースとするものである。
【００２８】
このポリカーボネートの相対粘度は、一般に１．１〜１．５、殊に１．２８〜１．４の範囲内（２３℃で、ジクロロメタン中の０．５質量％溶液中で測定）にある。
【００２９】
好適なポリエステルは、同様に自体公知であり、文献中に記載されている。これらは、主鎖中に芳香族ジカルボン酸に由来する芳香環を有している。この芳香環は、例えば塩素及び臭素のようなハロゲンにより又はメチル−、エチル−、イソ−又はｎ−プロピル及びｎ−、イソ−又はｔ−ブチル基のようなＣ１〜Ｃ４−アルキル基により置換されていることもできる。
【００３０】
ポリエステルは、芳香族ジカルボン酸、そのエステル又は他のエステル形成性誘導体そのものと脂肪族ジヒドロキシ化合物との反応によって、自体公知の方法で製造することができる。
【００３１】
このようなポリアルキレンテレフタレートは自体公知であり、文献中に記載されている。これらは、主鎖中に芳香族ジカルボン酸に由来する芳香環１個を有する。この芳香環は、例えば塩素及び臭素のようなハロゲンによって、又はメチル−、エチル−、イソ−又はｎ−プロピル及びイソ−又はｔ−ブチル基のようなＣ１〜Ｃ４−アルキル基によって置換されていることもできる。
【００３２】
これらのポリアルキレンテレフタレートは、芳香族ジカルボン酸、そのエステル又は他のエステル形成性誘導体と脂肪族ジヒドロキシ化合物との反応によって、自体公知の方法で製造することができる。
【００３３】
好ましいジカルボン酸としては、２，６−ナフタリンジカルボン酸、テレフタル酸及びイソフタル酸又はこれらの混合物を挙げることができる。芳香族ジカルボン酸の３０モル％まで、有利には１０モル％を下回る分が、脂肪族又は脂環式ジカルボン酸、例えばアジピン酸、アゼライン酸、セバシン酸、ドデカンジ酸及びシクロヘキサンジカルボン酸で置換されていることができる。
【００３４】
脂肪族ジヒドロキシ化合物の内、炭素原子数２〜６を有するジオール、殊に１，２−エタンジオール、１，３−プロパンジオール、１，４−ブタンジオール、１，６−ヘキサンジオール、１，４−ヘキサンジオール、１，４−シクロヘキサンジオール、１，４−シクロヘキサンジメチルアノール及びネオペンチルグリコール又はこれらの混合物が好ましい。
【００３５】
特別好ましいポリエステル（Ａ）としては、Ｃ−原子数２〜６を有するアルカンジオールに由来するポリアルキレンテレフタレートが挙げられる。その内、殊にポリエチレンテレフタレート、ポリプロピレンテレフタレート及びポリブチレンテレフタレート又はこれらの混合物が好ましく、この際、リサイクル物（Rezykkat）としてのポリエチレンテレフタレートを、（Ａ）に対して５０質量％まで使用することもできる。
【００３６】
ポリエステル（Ａ）の粘度数は、一般に６０〜２２０、特に１００〜１５０の範囲内にある（フェノール／ｏ−ジクロロベンゼン混合物（質量比１：１）中の０．５質量％溶液中、２５℃で測定）。
【００３７】
そのカルボキシル末端基含分が１００ミリモル／ポリエステルｋｇまで、好ましくは５０ミリモル／ｋｇまで、殊に４０ミリモル／ｋｇまでであるポリエステルが、特別好ましい。このようなポリエステルは、例えばＤＥ−Ａ４４０１０５５の方法によって製造することができる。カルボキシル末端基含分は、通常は、滴定法（例えば電位差測定法）によって測定される。
【００３８】
他の基として、芳香族ジカルボン酸及び芳香族ジヒドロキシ化合物に由来する完全芳香族ポリエステルを挙げることができる。
【００３９】
芳香族ジカルボン酸としては、既にポリアルキレンテレフタレートの場合に記載されている化合物が好適である。イソフタル酸５〜１００モル％とテレフタル酸０〜９５モル％とからの混合物、殊にテレフタル酸約８０％とイソフタル酸２０％との混合物からこれら双方の酸のほぼ当量の混合物までを使用することが好ましい。
【００４０】
芳香族ジヒドロキシ化合物は、有利に、一般式：
【化４】
2012531514.tif 000005
［式中、ＺはＣ−原子数８までを有するアルキレン−又はシクロアルキレン基、Ｃ−原子数１２までを有するアリーレン基、カルボニル基、スルホニル基、酸素又は硫黄原子又は化学結合を表し、ｍは０〜２の値を有する］を有する。このジヒドロキシ化合物は、フェニレン基に、Ｃ１〜Ｃ６−アルキル−又はアルコキシ基及び弗素、塩素又は臭素を置換基として有していることもできる。
【００４１】
この化合物の母体としては、例えば次のものが挙げられる：ジヒドロキシジフェニル、ジ（ヒドロキシフェニル）アルカン、ジ−（ヒドロキシフェニル）シクロアルカン、ジ−（ヒドロキシフェニル）スルフィド、ジ−（ヒドロキシフェニル）エーテル、ジ−（ヒドロキシフェニル）ケトン、ジ−（ヒドロキシフェニル）スルホキシド、ａ，ａ’−ジ−（ヒドロキシフェニル）−ジアルキルベンゼン、ジ−（ヒドロキシフェニル）スルホン、ジ−（ヒドロキシベンゾイル）ベンゼン、レゾルシン及びヒドロキノン並びにこれらの核アルキル化又は核ハロゲン化された誘導体。
【００４２】
これらの内、次のものが好ましい：４，４’−ジヒドロキシジフェニル、２，４−ジ−（４’−ヒドロキシフェニル）−２−メチルブタン、ａ，ａ’−ジ−（４−ヒドロキシフェニル）−ｐ−ジイソプロピルベンゼン、２，２−ジ−（３’−メチル−４’−ヒドロキシフェニル）プロパン及び２，２−ジ−（３’−クロロ−４’−ヒドロキシフェニル）プロパン並びに殊に２，２−ジ−（４’−ヒドロキシフェニル）プロパン、２，２’−ジ（３’，５’−ジクロロジヒドロキシフェニル）プロパン、１，１−ジ−（４’−ヒドロキシフェニル）シクロヘキサン、３，４’−ジヒドロキシベンゾフェノン、４，４’−ジヒドロキシジフェニルスルホン及び２，２−ジ（３’，５’−ジメチル−４’−ヒドロキシフェニル）プロパン又はこれらの混合物。
【００４３】
勿論、ポリアルキレンテレフタレートと完全芳香族ポリエステルとからの混合物を使用することもできる。これらは一般に、ポリアルキレンテレフタレート２０〜９８質量％及び完全芳香族ポリエステル２〜８０質量％を含有する。
【００４４】
勿論、ポリエステルブロックコポリマー、例えばコポリエーテルエステルを使用することもできる。このような生成物は自体公知であり、文献中に、例えばＵＳ−Ａ３６５１０１４中に記載されている。市場でも相応する製品、例えばＨｙｔｒｅｌ(登録商標)（DuPont）が入手される。
【００４５】
好ましいジカルボン酸としては、ナフタリンジカルボン酸、テレフタル酸及びイソフタル酸又はこれらの混合物が挙げられる。芳香族ジカルボン酸の１０モル％までが、脂肪族又は脂環式ジカルボン酸、例えばアジピン酸、アゼライン酸、セバシン酸、ドデカンジ酸及びシクロヘキサンジカルボン酸で置換されることができる。脂肪族ジヒドロキシ化合物の内で、炭素原子数２〜６を有するジオール、殊に１，２−エタンジオール、１，４−ブタンジオール、１，６−ヘキサンジオール、１，４−ヘキサンジオール、１，４−シクロヘキサンジオール及びネオペンチルグリコール又はこれらの混合物が好ましい。
【００４６】
特別好ましいポリエステルとしては、Ｃ−原子数２〜６を有するアルカンジオールに由来するポリアルキレンテレフタレートが挙げられる。この内、殊にポリエチレンテレフタレート、ポリエチレンナフタレート及びポリブチレンテレフタレートが好ましい。
【００４７】
このポリエステルの粘度数は、一般に６０〜２００ｍｌ／ｇの範囲内（２３℃で、フェノール／ｏ−ジクロロベンゼン混合物（質量比１：１）中の０．５質量％溶液中で測定）にある。
【００４８】
ポリオレフィン
ここに、全く一般的にポリエチレン及びポリプロピレン並びにエチレン又はプロピレンをベースとする、場合による高いα−オレフィンとのコポリマーを挙げることができる。相応する製品は、Ｌｕｐｏｌｅｎ(登録商標)もしくはＨｏｓｔａｌｅｎ(登録商標)／Ｍｏｐｌｅｎ(登録商標)なる商品名で、BASELLから入手されている。
【００４９】
好ましい１実施形では、ポリオレフィンとして、エチレンとアクリル酸ビニルとから構成されたコポリマー少なくとも１種が使用される。これらは、例えばケーブルの被覆で使用される。これらのコポリマーは、当業者にとっては公知である。
【００５０】
ポリ（メタ）アクリレート
ここに、殊にポリメチルメタクリレート（ＰＭＭＡ）並びに４０質量％までの他の共重合可能なモノマーを有する、メチルアクリル酸メチルをベースとするコポリマーが挙げられ、例えばこれは、Ｐｌｅｘｉｇｌａｓ(登録商標)なる名称で入手される。
【００５１】
ポリアミド
好適なポリアミドは、一般に７０〜３５０、特に１１０〜２４０ｍｌ／ｇの粘度数（ＩＳＯ  ３０７に従い、２５℃で９６質量％硫酸中の０．５質量％溶液中で測定）を有する。
【００５２】
例えば、米国特許第２０７１２５０、２０７１２５１、２１３０５２３、２１３０９４８、２２４１３２２、２３１２９６６、２５１２６０６及び３３９３２１０明細書中に記載されているような、最低でも５０００の分子量（重量平均）を有する半結晶又は非晶質の樹脂が好ましい。
【００５３】
この例は、環員数７〜１３を有するラクタム、例えばポリカプロラクタム、ポリカプリルラクタム及びポリラウリンラクタムに由来するポリアミド並びにジカルボン酸とジアミンとの反応により得られるポリアミドである。ジカルボン酸としては、炭素原子数６〜１２、殊に炭素原子数６〜１０を有するアルカンジカルボン酸及び芳香族ジカルボン酸が使用可能である。ここには、アジピン酸、アゼライン酸、セバシン酸、ドデカンジ酸及びテレフタ酸及び／又はイソフタル酸のみが酸として挙げられる。
【００５４】
ジアミンとしては、特別に、炭素原子数４〜１２，殊に６〜８を有するアルカンジアミン並びにｍ−キシリレンジアミン、ジ−（４−アミノフェニル）メタン、ジ−（４−アミノシクロヘキシル）メタン、２，２−ジ−（４−アミノフェニル）プロパン、２，２−ジ−（４−アミノシクロヘキシル）プロパン又は３，３’−ジメチル−４，４’−ジアミノ−ジシクロヘキシルメタン、４，４’−ジアミノ−ジシクロヘキシルメタンが好適である。
【００５５】
好ましいポリアミドは、ポリヘキサメチレンアジピン酸アミド、ポリヘキサメチレンセバシン酸アミド及びポリカプロラクタム並びに殊にカプロラクタム−単位５〜９５質量％の分率を有するコポリアミド６／６６である。
【００５６】
更に、例えば１，４−ジアミノブタンとアジピン酸との高温度での縮合によって得られるポリアミド（ポリアミド４，６）も挙げられる。この構造のポリアミドの製造法は、例えばＥＰ−Ａ３８０９４、ＥＰ−Ａ３８５８２及びＥＰ−Ａ３９５２４中に記載されている。
【００５７】
更に、２種以上の前記モノマーの共重合によって得られるポリアミド又は複数のポリアミドの混合物が好適であり、ここで、この混合比は任意である。
【００５８】
更に、部分芳香族コポリアミド、例えばそのトリアミン含有率が０．５質量％を下回る、特に０．３質量％を下回る、ＰＡ６／６Ｔ及びＰＡ６６／６Ｔが特別有利であることが立証されている（ＥＰ−Ａ２９９４４４参照）。
【００５９】
他の好適なポリアミドは、次のものから成る群から選ばれる：例えば９−アミノ−ノナン酸から製造されるポリアミド−９、例えば１０−アミノ−デカン酸から製造されるポリアミド−１０、例えばヘキサメチレンジアミン／アゼライン酸から製造されるＰＡ６／９、例えばヘキサメチレンジアミン／ドデカンジ酸から製造されるＰＡ６／１２、例えば１１−アミノウンデカン酸から製造されるＰＡ１１、例えばラウリンラクタム又はオメガ−アミノデカン酸から製造されるＰＡ１２、例えばテトラメチレンジアミン／アジピン酸から製造されるＰＡ４／６、例えばドデカンジアミン／ドデカンジ酸から製造されるＰＡ１２／１２、例えばカプロラクタム／ラウリンラクタムから製造されるＰＡ６／１２及びこれらの混合物。ポリアミド−１０は例えば  から製造されうる。これらポリアミドは当業者にとっては自体公知である。
【００６０】
低いトリアミン含分を有する好ましい部分芳香族コポリアミドの製造は、ＥＰ−Ａ１２９１９５及び１２９１９６中に記載の方法に従って行うことができる。
【００６１】
勿論、このようなポリマーの混合物（ブレンド）を使用することもできる。
【００６２】
ビニル芳香族ポリマー
自体公知で、市場で入手可能なこのポリマーの重量平均分子量Ｍｗは、一般に１５００〜２００００００／モルの範囲、有利には７００００〜１００００００／モルの範囲内にある。
【００６３】
ここで、代表としてスチレン、クロロスチレン、［α］−メチルスチレン及びｐ−メチルスチレンからのビニル芳香族ポリマーが挙げられ；下位割合で（特に５０質量％を超えない、殊に３５質量％を超えない）、コモノマー、例えば（メタ）アクリロニトリル又は（メタ）アクリル酸エステルも、この構成に関与していることができる。特別好ましいビニル芳香族ポリマーは、ポリスチレン及び耐衝撃性改良されたポリスチレンである。これらポリマーの混合物も使用できることは明らかである。製造は、有利にＥＰ−Ａ−３０２４８５中に記載の方法に従って行われる。
【００６４】
好ましいＡＳＡ−ポリマーは、
Ａ１
Ａ１１  Ｃ２〜Ｃ１０−アルキルアクリレート  ９５〜９９．９質量％及び
Ａ１２  オレフィン系の非共役二重結合２個を有する二官能性モノマー  ０．１〜５質量％
をベースとするグラフトベース  ５０〜９０質量％及び
Ａ２
Ａ２１  一般式Ｉのスチレン又は置換スチレン又はこれらの混合物  ２０〜９０質量％及び
Ａ２２  アクリロニトリル、メタクリロニトリル、アクリル酸エステル又はメタクリル酸エステル又はこれらの混合物  １０〜８０質量％
からのグラフトシェル  １０〜５０質量％
からのグラフトポリマーからの軟質−又はゴム相から、
Ａ３１  一般式Ｉのスチレン及び／又は置換スチレン  ５０〜９０質量％、特に５５〜９０、殊に６５〜８５質量％及び
Ａ３２  アクリロニトリル及び／又はメタクリロニトリル  １０〜５０質量％、特に１０〜４５、殊に１５〜３５質量％
からのＳＡＮ−コポリマーＡ３）をベースとする硬質マトリックス
と混合されて、構成されている。
【００６５】
成分Ａ１）は、−２０℃を下回る、殊に−３０℃を下回るガラス転移温度を有するエラストマーである。
【００６６】
このエラストマーの製造のために、主モノマーＡ１１）として、Ｃ−原子数２〜１０、殊にＣ−原子数４〜８を有するアクリル酸のエステルが使用される。特別好ましいモノマーとしては、ここに、ｔ−、イソ−及びｎ−ブチルアクリレート並びに２−エチルヘキシルアクリレートが挙げられ、この内、最後に挙げられている２つのものが特別好ましい。アクリル酸のこれらエステルと並んで、合計質量Ａ１１＋Ａ１２に対して０．１〜５、殊に１〜４質量％の、少なくとも２つのオレフィン系非共役二重結合を有する多官能性モノマーが使用される。これらの内、二官能性化合物、即ち非共役二重結合２個を有する化合物が好ましく使用される。ここに例として、ジビニルベンゼン、フマル酸ジアリル、フタル酸ジアリル、シアヌル酸トリアリル、イソシアヌル酸トリアリル、トリシクロデセニルアクリレート及びジヒドロジシクロペンタジエニルアクリレートが挙げられ、この内、最後に記載の２つのものが特別好ましい。
【００６７】
グラフトベースＡ１の製造法は自体公知であり、例えばＤＥ−Ｂ１２６０１３５中に記載されている。相応する生成物は、市場で入手可能でもある。
【００６８】
いくつかの場合に、乳化重合による製造が特別有利であると立証されている。正確な重合条件、殊に、乳化剤の種類、配合及び量は、少なくとも部分的に架橋されているアクリル酸エステルのラテックスが約２００〜７００、殊に２５０〜６００ｎｍの範囲の平均粒度（重量平均）を有するように、選択されることが有利である。このラテックスは、狭い粒度分布を有する、即ち商Ｑ＝（ｄ９０−ｄ１０）／ｄ５０は、０．５より小さい、殊に０．３５より小さいことが有利である。
【００６９】
グラフトポリマーＡ１＋Ａ２のグラフトベースＡ１の分率は、Ａ１＋Ａ２の合計質量に対して５０〜９０、特に５５〜８５、殊に６０〜８０質量％である。
【００７０】
グラフトベースＡ１上にグラフトシェルＡ２がグラフト結合されており、これは、
Ａ２１  一般式：
【化５】
2012531514.tif 000006
［式中、ＲはＣ−原子数１〜８を有するアルキル基、水素原子又はハロゲン原子を表し、Ｒ１はＣ−原子数１〜８を有するアルキル基、水素原子又はハロゲン原子を表し、ｎは０、１、２又は３の値である］のスチレン又は置換スチレン  ２０〜９０、特に３０〜９０、殊に３０〜８０質量％と
Ａ２２  アクリロニトリル、メタクリロニトリル、アクリル酸エステル又はメタクリル酸エステル又はこれらの混合物  １０〜８０、特に１０〜７０、殊に２０〜７０質量％と
の共重合によって得られる。
【００７１】
置換スチレンの例は、α−メチルスチレン、ｐ−メチルスチレン、ｐ−クロロスチレン及びｐ−クロロ−α−メチルスチレンであり、この内、α−メチルスチレンが好ましく使用される。
【００７２】
好ましいアクリル酸−もしくはメタクリル酸エステルは、それらのホモポリマーもしくは成分Ａ２２）の他のモノマーとのコポリマーが、２０℃より高いガラス転移温度を有するものである；但し、原則的には、他のアクリル酸エステルを、特に全体として２０℃より高い成分Ａ２のガラス転移温度Ｔｇが生じるような量で使用することもできる。
【００７３】
アクリル酸又はメタクリル酸とＣ１〜Ｃ８−アルコールとのエステル及びエポキシ基含有エステル、例えばグリシジルアクリレート又はグリシジルメタクリレートが特別好ましい。全く特別好ましい例としては、メチルメタクリレート、ｔ−ブチルメタクリレート、グリシジルメタクリレート及びｎ−ブチルアクリレートが挙げられ、この際、後者は、非常に低いＴｇを有するポリマーを形成するその特性に基づき、高すぎない割合で使用されることが有利である。
【００７４】
グラフトシェルＡ２）は、１又は複数の、例えば全組成がそれによって悪影響されない２又は３つの方法工程で製造することができる。
【００７５】
有利には、このグラフトシェルは、例えばＤＥ−ＰＳ１２６０１３５、ＤＥ−ＯＳ３２２７５５５、ＤＥ−ＯＳ３１４９３５７及びＤＥ−ＯＳ３４１４１１８中に記載されているように、エマルジヨン中で製造される。
【００７６】
選択条件に応じて、このグラフト共重合の際に、特定割合のスチレン又は置換スチレン誘導体と（メタ）アクリロニトリル又は（メタ）アクリル酸エステルとの遊離コポリマーが生じる。
【００７７】
グラフトポリマーＡ１＋Ａ２は、一般に１００〜１０００ｎｍ、特別に２００〜７００ｎｍの平均粒径（ｄ５０−重量平均値）を有する。従って、エラストマーＤ１）の製造の際及びグラフト化の際の条件は、この範囲内の粒径が生じるように選択することが有利である。このための手段は公知であり、例えばＤＥ−ＰＳ１２６０１３５及びＤＥ−ＯＳ２８２６９２５中、並びにJournal of Applied Polymer Science, Vol.9 (1965), S.2929-2938中に記載されている。エラストマーのラテックスの粒径増大は、例えば凝集によって行うことができる。
【００７８】
この発明の範囲内で、成分Ａ２）の製造のためのグラフト重合の際に生じる、遊離のグラフトされていないホモポリマー及びコポリマーも、グラフトポリマー（Ａ１＋Ａ２）に数えられる。
【００７９】
次に、好ましいいくつかのグラフトポリマーを列挙する：
１：
Ａ１１  ｎ−ブチルアクリレート９８質量％  及び
Ａ１２  ジヒドロジシクロペンタジエニルアクリレート２質量％
からのグラフトベースＡ１  ６０質量％及び
Ａ２１  スチレン７５質量％  及び
Ａ２２  アクリロニトリル２５質量％
からのグラフトシェルＡ２  ４０質量％
２：
スチレンからの第１段グラフトシェル  ５質量％及び
Ａ２１  スチレン  ７５質量％  及び
Ａ２２  アクリロニトリル  ２５質量％
からの第２段グラフト  ３５質量％
を有している、１におけると同様なグラフトベース
３：
スチレンからの第１段グラフト  １３質量％及び
質量比３：１のスチレンとアクリロニトリルとからの第２段グラフト  ２７質量％
を有している、１におけると同様なグラフトベース。
【００８０】
成分Ａ３）として含有される生成物は、例えばＤＥ−ＡＳ１００１００１及びＤＥ−ＡＳ１００３４３６中に記載の方法によって製造することができる。市場でもこのようなコポリマーは入手可能である。光散乱により測定されるこの重量平均分子量は、有利には５００００〜５０００００、殊に１０００００〜２５００００ｇ／モルの範囲に存在する。
【００８１】
（Ａ１＋Ａ２）：Ａ３の質量比は、１：２．５〜２．５：１、有利には１：２〜２：１、殊に１：１．５〜１．５：１の範囲内にある。
【００８２】
成分Ａ）としての好適なＳＡＮ−ポリマーは、既に記載されている（Ａ３１及びＡ３２参照）。
【００８３】
ＤＩＮ５３７２７に従い、２３℃でジメチルホルムアミド中の０．５％溶液で測定されるＳＡＮ−ポリマーの粘度数は、一般に４０〜１００、特に５０〜８０ｍｌ／ｇの範囲にある。本発明による多相ポリマー混合物中のポリマー（Ａ）としてのＡＢＳ−ポリマーは、前記のＡＳＡ−ポリマーについて記載されていると同様な構造を有している。ＡＳＡ−ポリマーの場合のグラフトベースのアクリレートゴムＡ１）の代わりに、通常は共役ジエンが使用されるので、グラフトベースＡ４に関しては、有利に、次の組成物が明らかである：
Ａ４１  共役ジエン  ７０〜１００質量％及び
Ａ４２  ２個のオレフィン系非共役二重結合を有する２官能性のモノマー又はビニル芳香族化合物又は双方の混合物  ０〜３０質量％
グラフトシェルＡ２及びＳＡＮ−コポリマーＡ３）の硬質マトリックスは、この組成中に不変のまま留まっている。このような生成物は、市場で入手可能である。その製造法は、当業者にとっては公知である。
【００８４】
（Ａ４＋Ａ２）：Ａ３の質量比は、３：１〜１：３、特に２：１〜１：２の範囲内にある。
【００８５】
熱可塑性プラスチック成形材料の特別好ましい組成物は、成分Ａ）として、
Ａ１）  ポリブチレンテレフタレート  １０〜９０質量％
Ａ２）  ポリエチレンテレフタレート  ０〜４０質量％
Ａ３）  ＡＳＡ−又はＡＢＳ−ポリマー又はこれらの混合物  １〜４０質量％
からの混合物を含有する。
【００８６】
このような製品は、BASF SEからＵｌｔｒａｄｕｒ(登録商標)Ｓとして入手される。
【００８７】
成分Ａ）の他の好ましい組成物は、
Ａ１）  ポリカーボネート  １０〜９０質量％
Ａ２）  ポリエステル、特にポリブチレンテレフタレート  ０〜４０質量％
Ａ３）  ＡＳＡ−又はＡＢＳ−ポリマー又はこれらの混合物  １〜４０質量％
を含有する。
【００８８】
このような製品は、BASF SEからＴｅｒｂｌｅｎｄ(登録商標)として入手される。
【００８９】
もう一つの本発明による好ましいビニル芳香族ポリマーは、種々のモノマー  アクリロニトリル、１，３−ブタジエン及びスチレンから構成されているコポリマーである。このアクリロニトリル−ブタジエン−スチレン−コポリマー（ＡＢＳ−コポリマー）は、当業者にとっては公知である。その場合にその量比は、アクリロニトリル１５から３５質量％まで、ブタジエン５から３０質量％まで及びスチレン４０から６０質量％まで（それぞれ、コポリマーに対する）変動することができる。
【００９０】
ポリアリーレンエーテル
ポリアリーレンエーテルＡ）とは、好ましくはポリアリーレンエーテルそれ自体とも、ポリアリーレンエーテルスルフィド、ポリアリーレンエーテルスルフォン又はポリアリーレンエーテルケトンとも理解される。これらのアリーレン基は、同じ又は異なるものであってよく、相互に無関係に、Ｃ−原子数６〜１８を有する芳香族基を表す。好適なアリーレン基の例は、フェニレン、ビスフェニレン、ターフェニレン、１，５−ナフチレン、１，６−ナフチレン、１，５−アンスリレン、９，１０−アンスリレン又は２，６−アンスリレンである。この内、１，４−フェニレン及び４，４’−ビフェニレンが好ましい。これら芳香族基は置換されていないことが有利である。しかしながら、これらは１個又は複数の置換基を有していることができる。好適な置換基は、例えばアルキル−、アリールアルキル−、アリール−、ニトロ−、シアノ又はアルコキシ基並びにヘテロ芳香族基、例えばピリジン及びハロゲン原子である。好ましい置換基には、炭素原子数１０までを有するアルキル基、例えばメチル、エチル、ｉ−プロピル、ｎ−ヘキシル、ｉ−ヘキシル、Ｃ１〜Ｃ１０−アルコキシ基、例えばメトキシ、エトキシ，ｎ−プロポキシ、ｎ−ブトキシ、炭素原子数２０までを有するアリール基、例えばフェニル又はナフチル並びに弗素又は塩素が挙げられる。これらは、−Ｏ−と並んで、例えば−Ｓ−、−ＳＯ−、−ＳＯ２−、−ＣＯ−、−Ｎ＝Ｎ−、−ＣＯＯ−、アルキレン基又は化学結合を介して相互に結合していることができる。これらのポリアリーレンエーテル（Ｂ）中で、アリーレン基は種々異なる基を介して相互に結合されていることもできる。
【００９１】
好ましいポリアリーレンエーテルには、一般式Ｉ：
【化６】
2012531514.tif 000007
の繰り返し単位を有するものが数えられる。
【００９２】
同様に、これの核置換された誘導体も使用できる。置換基としては、特にＣ１〜Ｃ６−アルキル、例えばメチル、エチル又はｔ−ブチル、Ｃ１〜Ｃ６−アルコキシ、例えばメトキシ又はエトキシ、アリール、殊にフェニル、塩素又は弗素がこれに該当する。変数Ｘは、−ＳＯ２−、−ＳＯ−、−Ｓ−、−Ｏ−、−ＣＯ−，−Ｎ＝Ｎ−、−ＲＣ＝ＣＲａ−、−ＣＲｂＲｃ−又は化学結合であることができる。変数Ｚは、−ＳＯ２−、−ＳＯ−、−ＣＯ−、−Ｏ−、−Ｎ＝Ｎ−又は−ＲＣ＝ＣＲａ−を表すことができる。この場合に、Ｒ及びＲａは、それぞれ水素、Ｃ１〜Ｃ６−アルキル、例えばメチル、ｎ−プロピル又はｎ−ヘキシル、Ｃ１〜Ｃ６−アルコキシを表し、特に、メトキシ、エトキシ又はブトキシ又はアリール、殊にフェニルを表す。基Ｒｂ及びＲｃは、それぞれ水素又はＣ１〜Ｃ６−アルキル基、殊にメチルを表すことができる。しかしながら、これらは、相互に結合してＣ４〜Ｃ１０−シクロアルキル環、好ましくはシクロペンチル−又はシクロヘキシル環（これ自体は、１個以上のアルキル基、特にメチルで置換されていることができる）を形成していることもできる。更に、Ｒｂ及びＲｃは、Ｃ１〜Ｃ６−アルコキシ基、例えばメトキシ又はエトキシ又はアリール基、殊にフェニルを表すこともできる。前記の基は、それら自体がそれぞれ塩素又は弗素で置換されていることができる。
【００９３】
次に、好ましい繰り返し単位Ｉのいくつかを挙げる：
【化７】
2012531514.tif 000008
【００９４】
【化８】
2012531514.tif 000009
【００９５】
【化９】
2012531514.tif 000010
【００９６】
全く特別に、繰り返し単位として（Ｉ１）、（Ｉ２）、（Ｉ２４）又は（Ｉ２５）を含有するポリアリーレンエーテルが好ましい。これには、例えば、構造単位（ｈ）０〜１００モル％、好ましくは５〜９５モル％及び構造単位（Ｉ２）０〜１００モル％、好ましくは５〜９５モル％を含有するポリアリーレンエーテルスルホンが数えられる。
【００９７】
ポリアリーレンエーテルは、その中にポリアリーレンエーテルセグメント及び他の熱可塑性ポリマー、例えばポリアミド、ポリエステル、芳香族ポリカーボネート、ポリエステルカーボネート、ポリシロキサン、ポリイミド又はポリエーテルイミドのセグメントが存在する、コポリマー又はブロックコポリマーであることもできる。このコポリマー中のブロック又はグラフトアームの分子量は、一般に１０００〜３００００ｇ／モルの範囲内にある。種々異なる構造のブロックが、交互に又はランダムに配置されていることができる。コポリマー又はブロックコポリマー中のポリアリーレンエーテルセグメントの質量分率は一般に、少なくとも３、有利には少なくとも１０質量％である。ポリアリーレンエーテルスルホン又は−ケトンの質量分率は、９７質量％までであることができる。９０質量％までのポリアリーレンエーテルセグメントの質量分率を有するコポリマー又はブロックコポリマーが好ましい。ポリアリーレンエーテルセグメント２０〜８０質量％を有するコポリマー又はブロックコポリマーが特別好ましい。
【００９８】
一般に、ポリアリーレンエーテルは、１００００〜６００００ｇ／モルの範囲の平均分子量Ｍｎ（数平均）及び３０〜１５０ｍｌ／ｇの粘度数を有する。この粘度数は、ポリアリーレンエーテル（Ａ）又は（Ｂ）の可溶性に応じて、１質量％Ｎ−メチルピロリドン溶液中で、フェノールとｏ−ジクロロベンゼンとからの混合物中で、又は９６％硫酸中で、その都度２０℃又は２５℃で測定される。
【００９９】
これらポリアリーレンエーテルは、自体公知であるか又は自体公知の方法で製造することができる。
【０１００】
従って、例えばポリフェニレンエーテルは、フェノールの酸化性カップリングによって製造することができる。ポリアリーレンエーテルスルホン又は−ケトンは、例えば芳香族ビスハロゲン化合物と芳香族ビスフェノールのアルカリ金属複塩とのの縮合によって生じる。これらは、例えば触媒の存在下での、芳香族ハロゲンフェノールのアルカリ金属塩の自己縮合によって製造することもできる。
【０１０１】
モノマーを、融液として又は不活性の高沸点溶剤中で重合させることが好ましい。これには、クロロベンゼン、ジクロロベンゼン、キシレン及びトリクロロベンゼンが数えられる。これと並んで、スルホン又はスルホキシドも、その内で、特にジメチルスルホン、ジエチルスルホン、１，１−ジオキシソテトラヒドロチオフェン（スルホラン）又はジフェニルスルホン、ジメチルスルホキシド又はジエチルスルホキシド、好ましくはジメチルスルホキシドもこれに該当する。Ｎ−アルキルピロリドン、殊にＮ−メチルピロリドンも好ましい溶剤に数えられる。更に、Ｎ−置換された酸アミド、例えばＮ，Ｎ−ジメチルホルムアミド又はＮ，Ｎ−ジメチルアセタミドを使用することができる。種々の溶剤の混合物を使用することも可能である。
【０１０２】
ポリアリーレンエーテルスルホン又は−ケトンの合成のために好ましい方法条件は、例えばＥＰ−Ａ−１１３１１２及び１３５１３０中に記載されている。
【０１０３】
好ましいポリアリーレンエーテルは、一般に、低くても３２０℃の融点（ポリアリーレンエーテルスルホン）又は低くても３７０℃の融点（ポリアリーレンエーテルケトン）を有する。
【０１０４】
本発明によれば、成形材料は、ポリアリーレンエーテルスルホン又は−ケトンを含有していることができ、これは反応性化合物との反応により得られている。この反応性化合物は、１個のＣ−Ｃ−二重結合又は三重結合と並んで、１個以上のカルボニル−、カルボン酸−、カルボキシレート−、酸アンヒドリド−、酸イミド−、カルボン酸エステル−、アミノ−、ヒドロキシル−、エポキシ−、オキサゾリン−、ウレタン−、尿素−、ラクタム又はハロゲンベンジル基を含有している。
【０１０５】
好適な典型的な化合物は、例えばマレイン酸、メチルマレイン酸、イタコン酸、テトラヒドロフタル酸、これらの無水物及びイミド、フマル酸、これらの酸と例えばＣ１〜Ｃ１０−アルカノールとのモノ−又はジエステル、これらの酸のモノ−又はジアミド、例えばＮ−フェニルマレインイミド、マレイン酸ヒドラジドである。好ましくは、α，β−不飽和ジカルボン酸もしくはこれらの下記の一般構造ＩＶ及びＶ：
【化１０】
2012531514.tif 000011
［式中、Ｒ１、Ｒ２、Ｒ３及びＲ４は相互に無関係に、水素及びＣ１〜Ｃ１８−アルキル基であることができる］の無水物、ジ−エステル及びモノ−エステルが使用される。
【０１０６】
特別好適な化合物は、無水マレイン酸、フマル酸及びイタコン酸である。
【０１０７】
ポリマー及び反応性化合物を、例えば芳香族溶剤中で相互に反応させることができる。クロロベンゼン、ｏ−ジクロロベンゼン及びＮ−メチルピロリドンは特別好適な溶剤であると立証されている。この場合には一般に、慣用のラジカル開始剤が使用される。この反応は一般に、７５〜１５０℃で実施される。反応生成物は、慣用の沈殿剤、例えば低分子量のアルコール及びケトンを用いる沈殿によって、又は溶剤の除去（例えばベント式押出機、薄膜蒸発器中で）によって取得することができる。
【０１０８】
しかしながら反応成分を、例えば２７０〜３５０℃の温度で融液として、連続的又は回分法で作動する混合装置（例えば、１本−又は２本スクリュウ押出機、ニーダー）中で反応させることもできる。
【０１０９】
この場合には、反応性化合物が、特に液体形で、殊に混合装置の練和帯域内で、ポリマーの融液に配量添加される。
【０１１０】
非変性ポリアリーレンエーテルスルホン又は−ケトンの８０〜９９．９質量％、殊に９０〜９９質量％と反応性化合物０．１〜２０質量％、殊に１〜１０質量％との反応によって得られている、変性されたポリアリーレンエーテルスルホン又は−ケトンを使用することが好ましい。
【０１１１】
無水マレイン酸０．１〜１．５質量％を有する成分として、グラフトされたポリアリーレンエーテルスルホンが特別好ましい。この場合に、単位Ｉ１５〜９５モル％及び単位Ｉ２５〜９５モル％を含有しているポリアリーレン−エーテルスルホンが好ましい。
【０１１２】
式Ｉ２及びＩ１の単位８０〜９５、特に８５〜９５モル％を有し、相応して式Ｉ１又はＩ２の単位５〜２０、特に５〜１５モル％を有する、ポリアリーレンエーテルスルホンが、ここに特別に挙げられる。
【０１１３】
ラジカル開始剤として、一般に、専門文献（例えばJ.K.Kochi, "Free Radicals", J.Wiley, New York, 1973）中に記載の化合物を使用することができる。
【０１１４】
通常、ラジカル開始剤は、使用ポリアリーレンエーテルスルホン又は−ケトンに対して約０．０１〜約１質量％の量で使用される。勿論、種々のラジカル開始剤の混合物を使用することもできる。
【０１１５】
相応して変性されたポリフェニレンエーテルが、特にＷＯ８７／００５４０から公知であり、これは、殊にポリアミドと混合して使用することができる。
【０１１６】
本発明によれば、熱硬化性プラスチックとして、エポキシ−樹脂が好ましく使用される。エポキシ−樹脂は、当業者にとっては自体公知である。
【０１１７】
本発明の範囲でエポキシ樹脂とは、エポキシ基を含有している芳香族及び／又はヘテロ芳香族化合物を包含している、芳香族及び／又はヘテロ芳香族エポキシ樹脂、エポキシ−コンポジット（Epoxy-Komposite）又はエポキシブレンドであると理解される。これらの芳香族及び／又はヘテロ芳香族化合物は、その中に、少なくとも２個の一般式（Ａ）：
【化１１】
2012531514.tif 000012
のエポキシ基（これらは、直接１個の炭素−、酸素−、窒素−又は硫黄原子に結合していて、式中のＲ２は水素又はメチルを表す）を有する多官能性のエポキシ化合物を含有していることができる。
【０１１８】
多官能性の芳香族及び／又はヘテロ芳香族エポキシ化合物の例は、次のものである：
Ｉ）分子中に少なくとも２個のカルボキシル基を有する芳香族及び／又はヘテロ芳香族化合物とエピクロロヒドリン−、グリセロールジクロロヒドリン及び／又はβ−メチルエピクロロヒドリンとの反応によって得られる、ポリグリシジル−エステル及びポリ（β−メチルグリシジル）エステル。この反応は塩基の存在下に実施される。分子中に少なくとも２個のカルボキシル基を有する好適な芳香族及び／又はヘテロ芳香族化合物は、フタル酸、イソフタル酸、トリメリット酸及びピロメリット酸である。
II）アルカリ性条件下又は酸触媒の存在下での、少なくとも２個の遊離フェノール系ヒドロキシル基を有する芳香族及び／又はヘテロ芳香族化合物と好適な置換されたエピクロロヒドリンとの反応及び引き続くアルカリ性条件下での処理によって得られる、ポリグリシジル−エーテル又はポリ（β−メチルグリシジル）エーテル。このタイプのエーテルは、例えば単核のフェノール、例えばレゾルシノール又はヒドロキノンから得られるか又はこれらは多核フェノール、例えばビス（４−ヒドロキシフェニル）メタン、２，２−ビス（４−ヒドロキシフェニル）プロパン、２，２−ビス（３，５−ジブロモ−４−ヒドロキシフェニル）−プロパン又は４，４’−ジヒドロキシフニルスルホンをベースとしている；又はこれらエーテルは酸性条件下に得られるフェノールとホルムアルデヒドとの縮合物、例えばフェノール−ノボラック(登録商標)をベースとしている。
III）エピクロロヒドリンと少なくとも２個のアミノ−水素原子を含有している芳香族及び／又はヘテロ芳香族アミンとの作用生成物の脱塩化水素によって得られる、ポリ（Ｎ−グリシジル）−化合物。これらのアミンは、例えばアニリン、トルイジン、ビス（４−アミノフェニル）メタン、ｍ−キシレンジアミン又はビス（４−メチルアミノフェニル）メタン及び更にＮ，Ｎ，Ｏ−トリグリシジル−ｍ−アミノフェノール又はＮ，Ｎ，Ｏ−トリグリシジル−ｐ−アミノフェノールである。
IV）ポリ（Ｓ−グリシジル）−化合物、例えば芳香族及び／又はヘテロ芳香族ジチオール、例えばビス（４−メルカプトメチルフェニル）エーテルから得られるジ−Ｓ−グリシジル−誘導体。
【０１１９】
多官能性芳香族及び／又はヘテロ芳香族エポキシ化合物は公知である。これらの多くは市場で入手される：Huntsman Advanced Materialsから（商品名Ａｒａｌｄｉｔｅ(登録商標)）、Dow Chemicalsから（商品名ＤＥＲ(登録商標)）、Mitsubishi Gas Chemical Companyから（商品名Ｔｅｔｒａｄ(登録商標)）、Shellから（商品名Ｃａｒｄｕｒａ(登録商標)）及びHexion Specialty Chemicalsから（Ｈｅｘｉｏｎ(登録商標)、Ｔａｃｔｉｘ(登録商標)、Ｅｐｏｎ(登録商標)及びＥｐｉｋｏｔ(登録商標)）。好適な多官能性エポキシドの例は、次のものである：
2012531514.tif 000013
【０１２０】
所望の場合には、芳香族及び／又はヘテロ芳香族エポキシ化合物又は種々の構造の混合物を使用することもできる。
【０１２１】
好適な多官能性の、芳香族及び／又はヘテロ芳香族化合物は、一般式：
【化１２】
2012531514.tif 000014
の基少なくとも２個を包含する。
【０１２２】
特別好ましい成分は、次のタイプの化合物又は及び／又はこれらの混合物で記載される：
【化１３】
2012531514.tif 000015
［式中、Ｘ１、Ｘ２及びＸ３は、フェニレン又はナフチレンであり、これらは非置換であるか又は置換されていてよく、Ｘ２は付加的に、式：
【化１４】
2012531514.tif 000016
の非置換の又は置換された基である］。
【０１２３】
上記の基の好適な置換基は、−Ｏ−、−Ｓ−、−Ｃ（＝Ｏ）−、−Ｃ（＝Ｏ）−Ｏ−、−Ｓ（＝Ｏ）＝、−Ｓ（Ｏ２）−、−Ｃ（ＣＦ３）２−、アルキル、アルキレン、アリール、アリーレン、アルコキシ、アリールオキシ又はハロゲンである。同じ又は異なる置換基が１個又は２個存在することができ、この際、これらの置換基は場合により更に置換されている。
【０１２４】
好適なアルキル基の例は、Ｃ１〜Ｃ１８−アルキル基、例えばメチル、エチル、ｎ−プロピル、イソ−プロピル、ｎ−ブチル、ｓ−ブチル、ｔ−ブチル、ｎ−ヘキシル、ｎ−オクチル、２−エチルへキシル、ｎ−ノニル、ｎ−デシル、ｎ−ウンデシル、ｎ−ドデシル、ｎ−トリデシル、ｎ−テトラデシル、ｎ−ヘキサデシル又はｎ−オクタデシル及びこれらの分枝した異性体である。
【０１２５】
例示のアルキレン−及びアルコキシ−基は、前記のアルキル基から、もう一つの水素原子の離脱によって、又は一つの酸素原子の付加によって得ることができる。
【０１２６】
好適なアリール−基の例は、炭素原子数６〜２０を有するもの、例えばフェニレン、ビフェニレン又はナフチレンである。
【０１２７】
好適なアリーレン−及びアリールオキシ−基は、形式的に前記のアリール基から、もう一つの水素原子の離脱によって、又は一つの酸素原子の付加によって得ることができる。次式のＸ１、Ｘ２及びＸ３：
【化１５】
2012531514.tif 000017
【０１２８】
【化１６】
2012531514.tif 000018
［式中、Ｙ１は直接結合又は基−Ｏ−、−Ｓ−又は−Ｃ（＝Ｏ）−Ｏ−であり、
Ｙ２は直接結合又は基−ＳＯ２−、−ＣＯ−、−Ｓ−、−ＳＯ−、−ＣＨ２−、−Ｃ（ＣＨ３）２−又は−Ｃ（ＣＦ３）２−であり、ｎは１〜１０である］を有する基が好ましい。
【０１２９】
芳香族基は、非置換であるか又は先に詳述されているように、アルキル、アリール、アルコキシ、アリールオキシ又はハロゲンの１個以上で置換されている。
【０１３０】
次の化合物が、特別好ましい：
【化１７】
2012531514.tif 000019
【０１３１】
【化１８】
2012531514.tif 000020
【０１３２】
好ましい１実施形によれば、硬化性成分が、芳香族及び／又はヘテロ芳香族エポキシ樹脂−組成物中に、又は芳香族及び／又はヘテロ芳香族エポキシ樹脂−組成物及び他の重合可能なモノマーを含有している組成物中に存在することもできる。好適な硬化剤−化合物は、いずれも当業者に公知の、芳香族及び／又はヘテロ芳香族エポキシ樹脂用の硬化剤−化合物であることができる。アミン−及びアンヒドリド−硬化剤が特別好ましく、同様にポリアミン、例えばエチレンジアミン、ジエチレントリアミン、トリエチレントリアミン、ヘキサメチレンジアミン、メタンジアミン、Ｎ−アミノエチルピペラジン、ジアミノジフェニルメタン（ＤＤＭ）、ＤＤＭのアルキル置換誘導体、イソフロンジアミン（ＩＰＤ）、ジアミノジフェニルスルホン（ＤＤＳ）、４，４’−メチレンジアニリン（ＭＤＡ）又はｍ−フェニレンジアミン（ＭＰＤＡ）、ポリアミド、アルキル／アルケニルイミダゾール、ジシアンジアミド（ＤＩＣＹ）、１，６−ヘキサメチレン−ビス−シアノグアニジン又は酸−無水物、例えばドデセニル−コハク酸−無水物、無水ヘキサヒドロフタル酸、無水テトラヒドロフタル酸、無水フタル酸、無水ピロメリット酸及びこれらの誘導体が特別好ましい。
【０１３３】
化合物Ａ
本発明による混合物は、少なくとも１種のプラスチックＫと並んで、ホウリン酸塩、ホウ酸塩−リン酸塩、金属ホウリン酸塩及びこれらの混合物から成る群から選択される化合物Ａ少なくとも１種０．１〜５０質量％（全混合物に対して）を含有している。
【０１３４】
プラスチックＫとして好ましく使用される熱可塑性プラスチックの加工温度を上回る、例えば０〜１５００℃、好ましくは１００〜９００℃、特別好ましくは１０１〜７００℃、全く特別好ましくは１５０〜６００℃の分解温度を有する、前記の群から選択される化合物Ａを使用することが好ましい。好ましい熱可塑性プラスチックＫ、殊にポリエステル、例えばポリブチレンテレフタレート又はポリアミド、例えばポリアミド−６、ポリアミド−６６に対して好ましく使用される化合物Ａは、一般に、１５０℃を上回る、好ましくは２００℃を上回る、特別好ましくは２５０℃を上回る、殊に２８０℃を上回る分解温度を有すべきである。
【０１３５】
ハロゲン不含である化合物Ａが特別好ましく使用される。
【０１３６】
通常条件下に非晶質の粉末、結晶として又はガラス状で存在する化合物Ａが、更に好ましく使用される。
【０１３７】
本発明のもう一つの特別好ましい変法では、ＯＨ基、水、有機分子又はこれらの組み合わせ（これらは、燃焼時に放出される）を含有している化合物Ａが使用される。
【０１３８】
本発明による混合物の好ましい実施形で少なくとも１種の化合物Ａは、次の群から選択されるホウリン酸塩である：
2012531514.tif 000021
【０１３９】
2012531514.tif 000022
【０１４０】
2012531514.tif 000023
【０１４１】
2012531514.tif 000024
【０１４２】
本発明による混合物の特別好ましい１実施形で少なくとも１種の化合物Ａは、前記の群から選択されたハロゲン不含のホウリン酸塩である。
【０１４３】
本発明による混合物のもう一つの特別好ましい実施形で少なくとも１種の化合物Ａは、ＯＨ基、水、有機分子又はこれらの組み合わせ（これらは燃焼時に放出されうる）を含有しているホウリン酸塩である。
【０１４４】
本発明による混合物のもう一つの特別好ましい実施形で少なくとも１種の化合物Ａは、全く特別に、群：
2012531514.tif 000025
から選択される、化合物のカチオン部中に金属原子を含有しないホウリン酸塩である。
【０１４５】
本発明による混合物のもう一つの特別好ましい実施形で少なくとも１種の化合物Ａは、全く特別に、次の群：
2012531514.tif 000026
から選択される金属原子を含有しないホウリン酸塩を含有している。
【０１４６】
本発明による混合物のもう一つの特別好ましい実施形で少なくとも１種の化合物Ａは、群：
2012531514.tif 000027
から選択されるホウリン酸塩である。
【０１４７】
本発明により使用可能なホウリン酸塩は、例えば、文献Struktural Chemistry of Borophosphates and Related Compounds, B.Ewald, Y.-X.Huang und R.Kniep, Z.Anorg.Chem. 2007, 633, 1517-1540及び殊にこの中に引用されている文献中に開示されている当業者に公知の全ての方法によって、製造することができる。
【０１４８】
本発明による混合物のもう一つの好ましい実施形で少なくとも１種の化合物Ａは、群：
2012531514.tif 000028
から選択されるホウ酸塩−リン酸塩である。
【０１４９】
本発明により使用可能なホウ酸塩−リン酸塩は、例えば、文献Struktural Chemistry of Borophosphates and Related Compounds, B.Ewald,Y.-X.Huang und R.Kniep, Z.Anorg.Chem. 2007, 633, 1517-1540及び殊にこの中に引用されている文献中に開示されている当業者に公知の全ての方法によって、製造することができる。
【０１５０】
本発明による混合物中には、化合物Ａとして、アニオン部中に、Ｂｅ、Ｚｎ、Ｃｏ及びこれらの混合物から成る群から選択される１個の金属を含有している金属ホウリン酸塩が存在することが特別好ましい。
【０１５１】
本発明による混合物の特別好ましい実施形で少なくとも１種の化合物Ａは、群：
2012531514.tif 000029
から選択される金属ホウリン酸塩である。
【０１５２】
本発明による混合物中には、少なくとも１種の化合物Ａが、一般に、０．１〜５０．０質量％、好ましくは１．０〜３０．０質量％、特別好ましくは２．０〜１５．０質量％（それぞれ、全混合物に対して）の量で存在する。
【０１５３】
少なくとも１種のプラスチックＫは、本発明による混合物中に、一般に、５０．０〜９９．９質量％、好ましくは７０．０〜９９．０質量％、特別好ましくは８５．０〜９８．０質量％（それぞれ、全混合物に対して）の量で存在する。
【０１５４】
少なくとも１種の化合物Ａ及び少なくとも１種のプラスチックＫ並びに場合により更に存在する添加剤の量の合計は、いずれの場合にも１００質量％である。
【０１５５】
本発明による混合物中に存在する少なくとも１種の化合物Ａは、例えば技術水準から公知のＡｌ（ＯＨ）３及びＰ−源からの組み合わせに比べて、難燃化添加剤の合計量を、明らかに減少させることを可能とする。
【０１５６】
本発明により使用可能な化合物Ａは、一般に特別高い熱安定性を示す。例えば本発明による化合物Ｋ３［ＢＰ３Ｏ９（ＯＨ）３］は、約３４０℃までの熱安定性を有し、化合物（Ｃ２Ｈ１０Ｎ２）［ＢＰＯ４Ｆ２］は、約３１０℃までの熱安定性を有し、アミン含有ホウリン酸塩は、４７０℃まで又は５００℃までの熱安定性を有する（例えばPreparation and Characterization of templated borophosphates and metalloborophosphates, Ya-Xi Huang, Dissertation, TU Dresden, 2004又はBorophosphate der Haupt-und Nebengruppenmetalle: Synthese, Charakterisierung und Strukturchemische Klas-sifizierung, Bastian Ewald, Dissertation TU Dresden, 2006参照）。これらの分解温度は、高融点熱可塑性プラスチック、例えばＰＡ、ＰＢＴ中での使用を可能とする。分解の際の、揮発性、燃焼窒息性の又は冷却性の成分の放出は、所望のように燃焼時に初めて行われ、プラスチックの加工時には行われない。
【０１５７】
本発明は、本発明による混合物にも関し、ここでは、付加的に、リン含有化合物、窒素含有化合物、金属水酸化物、金属酸化物、ホウ素含有化合物、珪酸塩、二酸化珪素、硫酸塩、炭酸塩及びこれらの混合物から成る群から選択される少なくとも１種の難燃剤が存在する。
【０１５８】
本発明による方法の好ましい１実施形でリン含有化合物少なくとも１種は、一般式（ＶＩ）の金属ホスフィン−塩、一般式（ＶＩＩ）のそのポリマー：
【化１９】
2012531514.tif 000030
［式中、Ｒ１、Ｒ２、Ｒ３、Ｍ、ｍ、ｎ及びｘは相互に無関係に、
Ｒ１、Ｒ２は相互に無関係に、水素、線状又は分枝したＣ１〜Ｃ２０−アルキル基、置換又は非置換のＣ５〜Ｃ２２−アリール基を表し、
Ｒ３は相互に無関係に、線状又は分枝したＣ１〜Ｃ１０−アルキル基、置換又は非置換のＣ５〜Ｃ２２−アリール基、−アルキル基又は−アリールアルキル基を表し、
Ｍは相互に無関係に、アルカリ土類金属、例えばＢｅ、Ｍｇ、Ｃａ、Ｂａ、Ｓｒ、アルカリ金属、例えばＬｉ、Ｎａ、Ｋ、Ｒｂ、Ｃｓ又はＡｌ、Ｚｎ、Ｔｉ、Ｚｒ、Ｓｉ、Ｓｎ又は窒素含有化合物、例えばメラミン、ピペラジン、第１級アルキルアミン、第２級アルキルアミン、第３級アルキルアミン、メラム、メレムを表し、
ｍは相互に無関係に、１〜４、例えば１、２、３、４であり、ｎは相互に無関係に、１〜３、例えば１、２、３であり、ｘは相互に無関係に、１又は２である］及びそれらの混合物から成る群から選択される。
【０１５９】
記載のリン含有化合物は、本発明による混合物中に、全混合物に対して０．１〜５０質量％の量で存在することが好ましい。
【０１６０】
本発明による方法のもう一つの好ましい実施形で少なくとも１個の窒素を含有する化合物は、メラミンシアヌレート、メラミンボレート、メラミンホスフェート、メラミンポリホスフェート、メラミンピロホスフェート、メラミンアンモニウムポリホスフェート、メラミンアンモニウムピロホスフェート及びこれらの混合物から成る群から選択される。
【０１６１】
本発明による混合物中に、記載の窒素含有化合物が、全混合物に対して０．１〜５０質量％の量で存在することが好ましい。
【０１６２】
好適な金属水酸化物は、水酸化マグネシウム、三水酸化アルミニウム及びこれらの混合物から成る群から選択される。
【０１６３】
好適な金属酸化物は、酸化亜鉛、三酸化モリブデン、酸化アンチモン、オキシ水酸化アルミニウム及びこれらの混合物から成る群から選択される。
【０１６４】
好適なホウ素含有化合物は、ホウ酸亜鉛である。
【０１６５】
好適な珪酸塩は、珪酸カルシウム、珪酸マグネシウム及びこれらの混合物から成る群から選択される。
【０１６６】
好適な硫酸塩は硫酸カルシウムである。
【０１６７】
好適な炭酸塩は、炭酸マグネシウムである。
【０１６８】
前記の金属水酸化物、金属酸化物、ホウ素含有化合物、珪酸塩、二酸化珪素、硫酸塩、炭酸塩及びこれらの混合物は、本発明による混合物中に、０．１〜１０質量％（それぞれ、全混合物に対して）の量で存在することが好ましい。
【０１６９】
従って本発明は、特別好ましい本発明による混合物に関し、この際、少なくとも１種の付加的な難燃剤は、次のものから成る群から選択される：トリフェニルホスフィンオキシド、トリエチルホスフィン酸アルミニウム、ジエチルホスフィン酸亜鉛、メラミンシアヌレート、メラミンホスフェート、メラミンポリホスフェート、メラミンピロホスフェート、メラミンアンモニウムポリホスフェート、メラミンアンモニウムピロホスフェート、メラミンボレート、トリフェニルホルフェート、レゾルシノール−ビス−（ジフェニルホスフェート）、ビスフェノール−Ａ−ビス−（ジフェニルホスフェート）、レゾルシナール−ビス−（２，６−ジキシリレニルホスフェート）、水酸化アルミニウム、オキシ水酸化アルミニウム、二水酸化マグネシウム、酸化亜鉛、三酸化モリブデン、酸化アンチモン、三水酸化アルミニウム、ホウ酸亜鉛、珪酸カルシウム、珪酸マグネシウム、硫酸カルシウム、炭酸マグネシウム、ジヒドロキサホスファフェナントレン、ジヒドロキサホスファフェナントレン−ヒドロキノン、ジフェニルスルホンスルホン酸カリウム、ポリメチルフェニルシロキサン、ブチルペルフルオロスルホン酸カリウム及びこれらの混合物。
【０１７０】
本発明による混合物は、もう一つの実施形では、滴下防止剤（Antitropfmittel）、例えばポリテトラフルオロエチレン（ＰＴＦＥ）を含有することができる。
【０１７１】
従って本発明は、付加的に滴下防止剤、好ましくはポリテトラフルオロエチレン（ＰＴＦＥ）を含有する本発明の混合物にも関する。
【０１７２】
滴下防止剤、例えばポリテトラフルオロエチレン（ＰＴＦＥ）は、本発明による混合物中に、０〜５質量％、特別好ましくは０．１〜５質量％（それぞれ全混合物に対して）の量で存在することが好ましい。
【０１７３】
従って本発明は、ホウリン酸塩、ホウ酸塩−リン酸塩、金属ホウリン酸塩及びこれらの混合物から成る群から選択された化合物を、熱可塑性プラスチック中での難燃剤としての使用することにも関する。これらの化合物、熱可塑性プラスチック、量、他の詳細及び好ましい実施形に関しては、本発明による混合物に関する前記言及が当て嵌まる。
【０１７４】
本発明は、好ましい本発明による使用に関し、この際には、付加的に、リン含有化合物、窒素含有化合物、金属水酸化物、金属酸化物、ホウ素含有化合物、珪酸塩、二酸化珪素、硫酸塩、炭酸塩及びこれらの混合物から成る群から選択された少なくとも１種の難燃剤が存在する。
【０１７５】
これらの化合物、好ましい実施形及び量に関しては、本発明による混合物に関する前記言及がこれに当て嵌まる。
【０１７６】
好ましい１実施形で本発明は、本発明による使用に関し、この際、少なくとも１種の付加的な難燃剤は、次のものから成る群から選択される：トリフェニルホスフィンオキシド、トリエチルホスフィン酸アルミニウム、ジエチルホスフィン酸亜鉛、メラミンシアヌレート、メラミンホスフェート、メラミンポリホスフェート、メラミンピロホスフェート、メラミンアンモニウムポリホスフェート、メラミンアンモニウムピロホスフェート、メラミンボレート、トリフェニルホスフェート、レゾルシノール−ビス−（ジフェニルホスフェート）、ビス−フェノール−Ａ−ビス−（ジフェニルホスフェート）、レゾルシナール−ビス−（２，６−ジキシレニルホスフェート）、水酸化アルミニウム、オキシ水酸化アルミニウム、二水酸化マグネシウム、酸化亜鉛、三酸化モリブデン、酸化アンチモン、三水酸化アルミニウム、ホウ酸亜鉛、珪酸カルシウム、珪酸マグネシウム、硫酸カルシウム、炭酸マグネシウム、ジヒドロオキサホスファフェナントレン、ジヒドロキサホスファフェナントレン−ヒドロキノン、ジフェニルスルホンスルホン酸カリウム、ポリメチルフェニルシロキサン、ブチルペルフルオロスルホン酸カリウム及びこれらの混合物。
【０１７７】
本発明による混合物中には、少なくとも１種のプラスチックＫ及び少なくとも１種の化合物Ａと並んで、他の慣用の添加剤、例えば、着色剤、耐衝撃性改良剤、熱−及び光安定剤、滑剤及び離型剤、例えばポリエチレンワックスが、慣用量で、補強物質、例えばガラス繊維、アスベスト繊維、炭素繊維、芳香族ポリアミド繊維及び／又は充填剤、石膏繊維、合成珪酸カルシウム、カオリン、焼成カオリン、ケイ灰石、タルク及びチョーク及び／又は低分子量ポリマーが存在することができる。
【０１７８】
着色剤とは、一般に、無機及び有機着色剤に、並びに天然及び合成着色剤に分類可能であるＤＩＮ  ５５９４４による全ての着色性物質である（Roempps Chemie Lexikon, 1981, 8.Auflage, S.1237参照）。本発明により好適な着色剤は、例えば、黒色−、白色−、赤色−、緑色−、黄色−及び褐色顔料から成る群から選択され、有利には粉末形で使用される。プラスチック混合物中で使用可能な着色剤、殊に着色顔料は、当業者にとっては公知である。この着色剤は、本発明による混合物中に、例えば０．００１〜６０、有利には０．０１〜３０、殊に０．１〜１０、全く特別には０．２〜５質量％（それぞれ、全混合物に対して）の量で含有される。
【０１７９】
好適な耐衝撃性改良剤は、当業者にとっては公知であり、本発明による混合物中に、例えば２０質量％まで、好ましくは１５質量％まで（それぞれ、全混合物に対して）の量で含有されている。慣用のゴム、例えば反応性基を有するエチレンコポリマー、アクリレートゴム及び共役ジエンのポリマー、例えばポリブタジエンゴム及びポリイソプレンゴムが好適である。ジエンポリマーは、自体公知の方法で、部分的に又は完全に水素化されていることができる。更に例えば次のものがこれに該当する：アクリロニトリルブタジエンゴム、水素化されたスチレンブタジエンゴム、エチレン−プロピレン−ジエン−ゴム、ポリブチレン−及びポリオクテナマーゴム、イオノマー、ビニル芳香族モノマーとジエン、例えばブタジエン又はイソプレン（自体ＥＰ−Ａ６２２８２から公知）とからの、構造Ｍ１Ｍ２−、Ｍ１Ｍ２Ｍ１Ｍ２−又はＭ１Ｍ２Ｍ１−を有するブロックコポリマー（ここで、これらのブロックポリマーは、セグメントをランダム分布で含有していることもできる）並びに星形−ブロック−コポリマー。共役ジエンのポリマー、例えばポリブタジエンゴム又はポリイソプレンゴムが特別好適であると立証されている。このような合成ゴムは、当業者にとっては慣用であり、"Ullmanns Encyklopaedie der Technishen Chemie", 4.Auflage, Bd.13, 595-634頁, Verlag Chemie GmbH, Weinheim 1977中にまとめて記載されている。
【０１８０】
本発明は、少なくとも１種のプラスチックＫと少なくとも１種の化合物Ａとの、及び場合による本発明による混合物中に存在しうる更なる添加剤との混合によって、本発明による混合物を製造する方法にも関する。
【０１８１】
この混合は、当業者に公知の全ての方法により、例えば強力ミキサー中で、又は成分の同時押出しによって行うことができる。
【０１８２】
混合のための好適な装置は、例えばWolfgang Pietsch: Agglomeration Process-Phenomena, Technologies, Equipment, Wiley-VCH, Weinheim 2002, Kapitel7.4.2: High Shear Mixers, 171-187頁中に記載されているような強力ミキサーである。
【０１８３】
混合装置の好適な周速度は、０．５ｍ／ｓ〜１５ｍ／ｓ、有利には１ｍ／ｓ〜１０ｍ／ｓである。
【０１８４】
ミキサー中の滞留時間は、通常は１〜６０分、有利には２〜３０分である。
【０１８５】
ミキサー中の温度は、一般に１０〜１２０℃、有利には２０〜１００℃である。
【０１８６】
圧力は、通常は０．５〜１．１バール、有利には０．９〜１．１バールである。
【０１８７】
本発明による混合物の製造のための同時押出しの方法は、当業者にとっては公知であり、例えばＤＥ１０２００５０３２７０００中に記載されている。本発明による混合物の製造のためのこの混合は、射出成形によって行うこともできる。
【０１８８】
次の実施例につき、本発明を詳述する：
例
１．ポリアミド６６中のホウリン酸塩、ホウ酸塩−リン酸塩及び金属ホウリン酸塩
次の例は、ガラス繊維及びステアリン酸アルミニウムと共に、Clariantからの難燃剤Ｅｘｏｌｉｔ  ＯＰ１３１２(登録商標)（アルキルホスフィネート＋メラミンポリホスフェート＋ホウ酸Ｚｎからの混合物）並びにCibaからの酸化防止剤Ｉｒｇａｎｏｘ  １０９８(登録商標)を含有している、難燃化されたＰＡ６６から導びかれている。
【０１８９】
例１．１ａ−ｆ、１．２ａ−ｆ及び１．３ａ−ｆにおける難燃化された組成物は、それぞれ、群：Ｚｎ［ＢＰＯ４（ＯＨ）２］、Ｃａ［ＢＰＯ５］、Ｎａ２［Ｂ７Ｐ３Ｏ１９］・Ｈ２Ｏ（ＷＯ９５２５０６６）、Ｍｇ３ＢＰＯ７、Ｚｎ３ＢＰＯ７、Ａｌ［Ｂ２Ｐ２Ｏ７（ＯＨ）５］からの化合物ＢＰＯ  １種を含有している。
【０１９０】
【表１】
2012531514.tif 000031
【０１９１】
【表２】
2012531514.tif 000032
【０１９２】
【表３】
2012531514.tif 000033
【０１９３】
【表４】
2012531514.tif 000034
【０１９４】
次の例は、ガラス繊維及びステアリン酸Ｃａと共に、難燃剤としての赤リン（Ｉｔａｌｍａｔｃｈ  Ｓ．ｒ．ｌ．又はＥｘｏｌｉｔ  ＲＰ６０１Ｂ(c)）を含有している、難燃化されたＰＡ６から導かれている。例２．１ａ−ｆ及び２．２ａ−ｆ中の難燃化された組成物は、それぞれ、群：Ｚｎ［ＢＰＯ４（ＯＨ）２］、Ｃａ［ＢＰＯ５］、Ｎａ２［Ｂ７Ｐ３Ｏ１９］・Ｈ２Ｏ（ＷＯ９５２５０６６）、Ｍｇ３ＢＰＯ７、Ｚｎ３ＢＰＯ７、Ａｌ［Ｂ２Ｐ２Ｏ７（ＯＨ）５］からの化合物ＢＰＯを含有している。
【０１９５】
【表５】
2012531514.tif 000035
【０１９６】
【表６】
2012531514.tif 000036
【０１９７】
【表７】
2012531514.tif 000037
【０１９８】
２．ポリブチレン−テレフタレート（ＰＢＴ）中のホウリン酸塩、ホウ酸塩−リン酸塩及び金属ホウリン酸塩
次の例は、ガラス繊維と共に、Clariantからの難燃剤Ｅｘｏｌｉｔ  ＯＰ１２００(登録商標)（アルミニウムジエチルホスフィネート及びメラミンシアヌレートからの２：１−混合物）を含有している、難燃化されたＰＢＴ（比較例３）から導かれている。例３．１ａ−ｆ、３．２ａ−ｆ及び３．３ａ−ｆは、それぞれ、群：Ｚｎ［ＢＰＯ４（ＯＨ）２］、Ｃａ［ＢＰＯ５］、Ｎａ２［Ｂ７Ｐ３Ｏ１９］・Ｈ２Ｏ（ＷＯ９５２５０６６）、Ｍｇ３ＢＰＯ７、Ｚｎ３ＢＰＯ７、Ａｌ［Ｂ２Ｐ２Ｏ７（ＯＨ）５］からの化合物ＢＰＯ  １種を含有している。
【０１９９】
【表８】
2012531514.tif 000038
【０２００】
【表９】
2012531514.tif 000039
【０２０１】
【表１０】
2012531514.tif 000040
【０２０２】
【表１１】
2012531514.tif 000041
【０２０３】
３．ポリ−（アクリロニトリル−ブタジエン−スチレン）（ＡＢＳ）中のホウリン酸塩、ホウ酸塩−リン酸塩及び金属ホウリン酸塩
ポリマー（成分Ａ、ａ−Ｉ）として、市販のアクリロニトリル−ブタジエン−スチレン−コポリマー（ＡＢＳ）、スチレン−アクリロニトリル−コポリマー硬質相及び粒子状のブタジエン−グラフトゴムを含有しているＢＡＳＦ  ＳＥからのＴｅｒｌｕｒａｎ(登録商標)を使用する。
【０２０４】
次の例は、膨脹グラファイト（Blaehgraphit）及びポリテトラフルオロエチレンと共に、Ｄｉｓｆｌａｍｏｌ(登録商標)ＴＰ、Lanxess Aktiengesellschaftのトリフェニルホスフェートを含有している、難燃化されたＡＢＳから導かれている（比較例４）。例４．１ａ−ｆ及び４．２ａ−ｆは、それぞれ、
2012531514.tif 000042
からの化合物ＢＰＯ  １種を含有している。
【０２０５】
難燃剤（成分Ｂ、ｂ−Ｉ）として、４６５μｍの平均粒度Ｄ５０、少なくとも１５０ｍｌ／ｇの自由膨脹性（約３００℃で開始）及び２０℃で０．５ｇ／ｍｌの嵩密度を有する、Firma Nordmann, Rassmann, GmbHの膨脹グラファイトＮｏｒｄ−Ｍｉｎ(登録商標)５０３を使用する。
【０２０６】
成分Ｂ２）として、
ｂ２−Ｉ：Ｄｉｓｆｌａｍｏｌ(登録商標)ＴＰ、Lanxess Aktiengesellschaftのトリフェニルホスフェートを使用する。
【０２０７】
成分Ｂ３）として、
ｂ３−Ｉ：ポリテトラフルオロエチレンＰＴＦＥ  ＴＥ−３８９３、６０質量％のＰＴＦＥ−含有率（分散液の全質量に対して）を有する、Fa.C.H.ErbloehのＴｅｆｌｏｎ(登録商標)分散液を使用する。
【０２０８】
更なる成分ＢＰＯとして、群：Ｚｎ［ＢＰＯ４（ＯＨ）２］、Ｃａ［ＢＰＯ５］、Ｎａ２［Ｂ７Ｐ３Ｏ１９］・Ｈ２Ｏ（ＷＯ９５２５０６６）、Ｍｇ３ＢＰＯ７、Ｚｎ３ＢＰＯ７、Ｆｅ［Ｂ２Ｐ２Ｏ７（ＯＨ）５］からの化合物１種を使用する。
【０２０９】
【表１２】
2012531514.tif 000043
【０２１０】
【表１３】
2012531514.tif 000044
【０２１１】
第１表中に挙げられている燃焼特性の測定のために、成分Ａ）〜Ｄ）（それぞれ、第１表中の質量部）を、ＤＳＭミディエクストルーダー（DSM MIdiextruder）上で均質化し、射出成形系（Spritzgussaufsatz）を用いて、溶融温度２４０℃及び型表面温度８０℃で押出して、ＵＬ９４垂直燃焼標準による、１．６ｍｍの厚さを有する試験体にする。
【０２１２】
【表１４】
2012531514.tif 000045
【０２１３】
残炎時間ｔＮ［ｓ］
ＵＬ９４垂直燃焼標準による燃焼試験において、厚さ１．６ｍｍを有する試験体で、１０秒の第１燃焼時間の後に、第１の残炎時間ｔ１を測定する。炎の消失後２秒に引き続く１０秒の第２燃焼時間の後に、第２の残炎時間ｔ２を測定する。残炎時間ｔ１とｔ２との合計から、残炎時間ｔＮが生じる（それぞれ、二つの試験体で測定された残炎時間の平均で記載される）。
【０２１４】
４．ポリアミド（ＰＡ）又はポリブチレンテレフタレート（ＰＢＴ）中のホウリン酸塩
ＰＡ−及びＰＢＴ−処方物、易燃性試験法
難燃剤としてのホウリン酸塩（ＢＰＯ）  Ｍｇ３［ＢＯ３］［ＰＯ４］（ＭｇＢＰＯ）及びＺｎ３［ＢＯ３］［ＰＯ４］（ＺｎＢＰＯ）を、ＰＡ６６−系中でもＰＢＴ−系
中でも試験する。
【０２１５】
これらの系中に含有される他の難燃化添加剤及び相応するポリマーの組成を、第２表中に記載する。
【０２１６】
【表１５】
2012531514.tif 000046
【０２１７】
本発明によるＢＰＯ−化合物を、Ｅｘｏｌｉｔ量の２５質量％までを置換するために、かつ付加的にＥｘｏｌｉｔｅ  ＯＰ  １２４０に対する単一の相乗剤として、又は第２相乗剤と組み合わせて使用する。これら物質を１７ｍｌミニエクストルーダー中で混合させ、引き続き射出成形によって、０．８ｍｍ厚さの試験バー２本を製造する。この方法条件を第３表中にまとめる。
【０２１８】
【表１６】
2012531514.tif 000047
【０２１９】
組成物の難燃化作用効果を測定するために、垂直ＵＬ９４試験を使用する。種々異なる厚さを有する帯状試験体に点火し、その燃焼挙動に関して評価する。０．８ｍｍでのＶ０は、滴下なしでの短時間燃焼時間を示し、この試験の範囲で、基準点（Bezugspunkt）として設定される。Ｖ１は１０秒を上回る燃焼時間を示し、Ｖ２は燃焼したポリマーの滴下を示す。難燃化添加剤なしのＰＡマトリックス又はＰＢＴマトリックスは、完全に燃焼し、Ｖ−級と分類される。
【０２２０】
結果及び評価
使用された双方の化合物ＭｇＢＰＯ及びＺｎＢＰＯは、ＰＡ６６及びＰＢＴとの良好なマトリックス−相容性を示している。
【０２２１】
ＰＡ又はＰＢＴを含有している組成物及び相応するＵＬ９４試験結果が、第４及び第５表中に示されている。全ての量記載は「質量％」である。
【０２２２】
【表１７】
2012531514.tif 000048
【０２２３】
【表１８】
2012531514.tif 000049
【手続補正書】
【提出日】平成23年4月15日(2011.4.15)
【手続補正１】
【補正対象書類名】特許請求の範囲
【補正対象項目名】全文
【補正方法】変更
【補正の内容】
【特許請求の範囲】
【請求項１】
少なくとも１種のプラスチックＫ及び全混合物に対して１．０〜３０質量％の、ホウリン酸塩、ホウ酸塩−リン酸塩、金属ホウリン酸塩及びこれらの混合物から成る群から選択された少なくとも１種の化合物Ａを含有している、混合物。
【請求項２】
少なくとも１種の化合物Ａは、
2012531514.tif 000055
2012531514.tif 000056
2012531514.tif 000057
から成る群から選択されたホウリン酸塩であることを特徴とする、請求項１に記載の混合物。
【請求項３】
少なくとも１種の化合物Ａは、
2012531514.tif 000058
から成る群から選択されたホウ酸塩−リン酸塩であることを特徴とする、請求項１に記載の混合物。
【請求項４】
金属ホウリン酸塩は、アニオン部中に群Ｂｅ、Ｚｎ、Ｃｏ及びこれらの混合物から選択された金属を含有していることを特徴とする、請求項１に記載の混合物。
【請求項５】
少なくとも１種の化合物Ａは、
2012531514.tif 000059
から成る群から選択された金属ホウリン酸塩であることを特徴とする、請求項１に記載の混合物。
【請求項６】
少なくとも１種のプラスチックＫは、ポリオキシメチレン−ホモポリマー又はコポリマー、ポリカーボネート、ポリエステル、ポリオレフィン、ポリ（メタ）アクリレート、ポリアミド、ビニル芳香族ポリマー、ポリアリーレンエーテル、エポキシ樹脂及びこれらの混合物から成る群から選択されていることを特徴とする、請求項１から５までのいずれか１項に記載の混合物。
【請求項７】
付加的に、リン含有化合物、窒素含有化合物、金属水酸化物、金属酸化物、ホウ素含有化合物、珪酸塩、二酸化珪素、硫酸塩、炭酸塩及びこれらの混合物から成る群から選択された少なくとも１種の難燃剤が存在していることを特徴とする、請求項１から６までのいずれか１項に記載の混合物。
【請求項８】
少なくとも１種の付加的な難燃剤は、トリフェニルホスフィンオキシド、トリエチルホスフィン酸アルミニウム、ジエチルホスフィン酸亜鉛、メラミンシアヌレート、メラミンホスフェート、メラミンポリホスフェート、メラミンピロホスフェート、メラミンアンモニウムポリホスフェート、メラミンアンモニウムピロホスフェート、メラミンボレート、トリフェニルホスフェート、レゾルシノール−ビス−（ジフェニルホスフェート）、ビス−フェノール−Ａ−ビス（ジフェニルホスフェート）、レゾルシナール−ビス−（２，６−ジキシリレニルホスフェート）、水酸化アルミニウム、オキシ水酸化アルミニウム、二水酸化マグネシウム、酸化亜鉛、三酸化モリブデン、酸化アンチモン、三水酸化アルミニウム、ホウ酸亜鉛、珪酸カルシウム、珪酸マグネシウム、硫酸カルシウム、炭酸マグネシウム、ジヒドロオキサホスファフェナントレン、ジヒドロオキサホスファフェナントレン−ヒドロキノン、ジフェニルスルホンスルホン酸カリウム、ポリメチルフェニルシロキサン、ブチルペルフルオロスルホン酸カリウム及びこれらの混合物から成る群から選択されていることを特徴とする、請求項７に記載の混合物。
【請求項９】
滴下防止剤を含有していることを特徴とする、請求項１から８までのいずれか１項に記載の混合物。
【請求項１０】
プラスチック中での難燃剤としての、ホウリン酸塩、ホウ酸塩−リン酸塩、金属ホウリン酸塩及びこれらの混合物から成る群から選択された化合物の使用であって、前記化合物が、全混合物に対して１．０〜３０質量％の量で存在する前記使用。
【請求項１１】
付加的に、リン含有化合物、窒素含有化合物、金属水酸化物、金属酸化物、ホウ素含有化合物、珪酸塩、二酸化珪素、硫酸塩、炭酸塩及びこれらの混合物から成る群から選択された難燃剤少なくとも１種が存在していることを特徴とする、請求項１０に記載の使用。
【請求項１２】
少なくとも１種の付加的な難燃剤は、トリフェニルホスフィンオキシド、トリエチルホスフィン酸アルミニウム、ジエチルホスフィン酸亜鉛、メラミンシアヌレート、メラミンホスフェート、メラミンポリホスフェート、メラミンピロホスフェート、メラミンアンモニウムポリホスフェート、メラミンアンモニウムピロホスフェート、メラミンボレート、トリフェニルホスフェート、レゾルシノール−ビス−（ジフェニルホスフェート）、ビス−フェノール−Ａ−ビス−（ジフェニルホスフェート）、レゾルシナール−ビス−（２，６−ジキシリレニルホスフェート）、水酸化アルミニウム、オキシ水酸化アルミニウム、二水酸化マグネシウム、酸化亜鉛、三酸化モリブデン、酸化アンチモン、三水酸化アルミニウム、ホウ酸亜鉛、珪酸カルシウム、珪酸マグネシウム、硫酸カルシウム、炭酸マグネシウム、ジヒドロオキサホスファフェナントレン、ジヒドロオキサホスファフェナントレン−ヒドロキノン、ジフェニルスルホンスルホン酸カリウム、ポリメチルフェニルシロキサン、ブチルペルフルオロスルホン酸カリウム及びこれらの混合物から成る群から選択されていることを特徴とする、請求項１１に記載の使用。
【請求項１３】
少なくとも１種のプラスチックＫと少なくとも１種の化合物Ａとを混合することによる、請求項１から９までのいずれか１項に記載の混合物を製造する方法。
【国際調査報告】
2012531514.tif 000060
2012531514.tif 000061
2012531514.tif 000062
2012531514.tif 000063
2012531514.tif 000064
2012531514.tif 000065
2012531514.tif 000066
2012531514.tif 000067